(57)【要約】      （修正有）【課題】ペロブスカイト構造を有する酸化物粉末の比表面積に対する正方晶性（テトラゴナリティ）および結晶性を高くする製造方法を提供する。【解決手段】少なくとも２種以上の主原料粉末を混合、仮焼きし、形成されたペロブスカイト構造を有する酸化物を溶液中で湿式粉砕するペロブスカイト構造を有する酸化物粉末の製造方法であって、主原料粉末を仮焼きする工程は、その仮焼き雰囲気における酸素分圧Ｐｏが１×１０４Ｐａ以下の範囲（酸素を含まない零を含む）であり、ペロブスカイト構造を有する酸化物を湿式粉砕する工程は、ｐＨが８．５〜１２．５の溶液中で処理されてなり、主原料粉末を仮焼きする工程における酸素分圧Ｐｏ（単位はパスカル）と、湿式粉砕工程における溶液ｐＨとの関係が下記式（１）〜（３）を満たす範囲で行なわれるように構成される。０≦Ｐｏ≦１×１０４                      …式（１）ｐＨ≦（−４×１０−５）Ｐｏ＋１２．５      …式（２）ｐＨ≧（１．２×１０−４）Ｐｏ＋８．５      …式（３）【選択図】  なし【特許請求の範囲】
【請求項１】
ペロブスカイト構造を有する酸化物粉末を製造する際の少なくとも２種以上の主原料粉末を準備する工程と、
これらの少なくとも２種以上の主原料粉末を混合する工程と、
混合された少なくとも２種以上の主原料粉末を仮焼きする工程と、
仮焼きにより形成されたペロブスカイト構造を有する酸化物を溶液中で湿式粉砕する工程と、を有するペロブスカイト構造を有する酸化物粉末の製造方法であって、
前記主原料粉末を仮焼きする工程は、その仮焼き雰囲気における酸素分圧Ｐｏが１×１０４Ｐａ以下の範囲（酸素を含まない零を含む）であり、
前記ペロブスカイト構造を有する酸化物を湿式粉砕する工程は、ｐＨが８．５〜１２．５の溶液中で処理されてなり、
前記主原料粉末を仮焼きする工程における酸素分圧Ｐｏ（単位はパスカル）と、前記湿式粉砕工程における溶液ｐＨとの関係が下記式（１）〜（３）を満たす範囲で行なわれてなることを特徴とするペロブスカイト構造を有する酸化物粉末の製造方法。
０≦Ｐｏ≦１×１０４                      …式（１）
ｐＨ≦（−４×１０−５）Ｐｏ＋１２．５      …式（２）
ｐＨ≧（１．２×１０−４）Ｐｏ＋８．５      …式（３）
【請求項２】
前記主原料粉末がＡＢＯ３（ＡはＢａ，Ｓｒ，Ｃａのグループから選ばれた少なくとも１種であり、ＢはＴｉ，Ｚｒのグループから選ばれた少なくとも１種）で表されるペロブスカイト構造の酸化物のＡサイトを構成する化合物粉末およびＢサイトを構成する化合物粉末である請求項１に記載のペロブスカイト構造を有する酸化物粉末の製造方法。
【請求項３】
前記ペロブスカイト構造を有する酸化物粉末がチタン酸バリウム粉末であり、前記主原料粉末がチタン化合物およびバリウム化合物である請求項１または請求項２に記載のペロブスカイト構造を有する酸化物粉末の製造方法。
【請求項４】
前記ペロブスカイト構造を有する酸化物粉末は、誘電体層と内部電極層とが交互に積層された素子本体を有する積層型チップコンデンサの誘電体層を形成するために用いられる請求項１ないし請求項３のいずれかに記載のペロブスカイト構造を有する酸化物粉末の製造方法。
【請求項５】
誘電体層と内部電極層とが交互に積層された素子本体を有する積層型チップコンデンサであって、該誘電体層を形成するために用いられる酸化物粉末が請求項１ないし請求項３のいずれかに記載された製造方法により形成されたものであることを特徴とする積層型チップコンデンサ。
【発明の詳細な説明】
【０００１】
【発明の属する技術分野】
本発明は、例えば、積層型チップコンデンサの誘電体層の形成材料に用いられるペロブスカイト構造を有する酸化物粉末（例えば、チタン酸バリウム粉末）の製造方法に関する。
【０００２】
【従来の技術】
【特許文献１】特開２００１−３１６１１４号公報
【特許文献２】特開２００２−２５５５５２号公報
【特許文献３】特開平１０−８７３７２号公報
【０００３】
ペロブスカイト構造を有する酸化物、例えば、チタン酸バリウムなどは、積層型チップコンデンサ（積層セラミックコンデンサ）などの電子部品のための誘電体材料として用いられている。
【０００４】
近年、このようなペロブスカイト構造を有する酸化物を、誘電体材料（誘電体原料粉末）として用いる場合、粒子径が小さく、かつ高い正方晶性（テトラゴナリティ）および結晶性を有する原料粉末であることが要望されている。積層型チップコンデンサにおいては、小型かつ大容量化を図るために誘電体層（誘電体セラミック層）の厚みをできるだけ薄くする必要があるからである。
【０００５】
例えば、チタン酸バリウム粉末の正方晶性（テトラゴナリティ）および結晶性を高めるためには、いわゆる固相反応法において、仮焼き温度を高くし、仮焼き時間を長くすることが効果的であるとされている。すなわち、炭酸バリウム等のバリウム化合物と二酸化チタン等のチタン酸化物とを混合してペレット状に成形した後、仮焼き温度を高くし、仮焼き時間を長くする操作が有効であるとされている。
【０００６】
【発明が解決しようとする課題】
しかしながらこのような高温・長時間の仮焼き条件では、粒子の成長や粒子同士の凝結が生じてしまう。そのため、この凝結部を分離させたり、粒子のより微粒子化を図るためにボールミル等に仮焼き粉末を投入して湿式粉砕が行なわれる。しかしながら、湿式粉砕を行なうと、チタン酸バリウム粉末の表層部分よりＢａイオンが遊離するため、湿式粉砕物の乾燥後に得られるチタン酸バリウム粉末には、Ｂａイオンと空気中の炭酸ガスとの反応により生じたと思われる炭酸バリウムの量が多くなるとともに、チタン酸バリウム粉末の正方晶性（テトラゴナリティ）および結晶性が低下するという問題が生じてしまう。
【０００７】
【課題を解決するための手段】
このような実状のもと、本発明らが仮焼き工程における酸素分圧と、仮焼き後に行なわれる湿式粉砕の条件について鋭意研究を進めた結果、酸素分圧を小さくするとともに、湿式粉砕時の溶液ｐＨを、従来行なわれたことのないアルカリ側に設定することにより、ペロブスカイト構造を有する酸化物粉末の正方晶性（テトラゴナリティ）および結晶性の低下を極めて効果的に抑制することができることを見出し本発明に想到したものである。
【０００８】
すなわち、本発明は、ペロブスカイト構造を有する酸化物粉末を製造する際の少なくとも２種以上の主原料粉末を準備する工程と、これらの少なくとも２種以上の主原料粉末を混合する工程と、混合された少なくとも２種以上の主原料粉末を仮焼きする工程と、仮焼きにより形成されたペロブスカイト構造を有する酸化物を溶液中で湿式粉砕する工程と、を有するペロブスカイト構造を有する酸化物粉末の製造方法であって、前記主原料粉末を仮焼きする工程は、その仮焼き雰囲気における酸素分圧Ｐｏが１×１０４Ｐａ以下の範囲（酸素を含まない零を含む）であり、前記ペロブスカイト構造を有する酸化物を湿式粉砕する工程は、ｐＨが８．５〜１２．５の溶液中で処理されてなり、前記主原料粉末を仮焼きする工程における酸素分圧Ｐｏ（単位はパスカル）と、前記湿式粉砕工程における溶液ｐＨとの関係が下記式（１）〜（３）を満たす範囲で行なわれるように構成される。
０≦Ｐｏ≦１×１０４                      …式（１）
ｐＨ≦（−４×１０−５）Ｐｏ＋１２．５      …式（２）
ｐＨ≧（１．２×１０−４）Ｐｏ＋８．５      …式（３）
【０００９】
また、本発明の好ましい態様として、前記主原料粉末がＡＢＯ３（ＡはＢａ，Ｓｒ，Ｃａのグループから選ばれた少なくとも１種であり、ＢはＴｉ，Ｚｒのグループから選ばれた少なくとも１種）で表されるペロブスカイト構造の酸化物のＡサイトを構成する化合物粉末およびＢサイトを構成する化合物粉末として構成される。
【００１０】
また、本発明の好ましい態様として、前記ペロブスカイト構造を有する酸化物粉末がチタン酸バリウム粉末であり、前記主原料粉末がチタン化合物およびバリウム化合物である。
【００１１】
また、本発明の好ましい態様として、前記ペロブスカイト構造を有する酸化物粉末は、誘電体層と内部電極層とが交互に積層された素子本体を有する積層型チップコンデンサの誘電体層を形成するために用いられる。
【００１２】
また、本発明は、誘電体層と内部電極層とが交互に積層された素子本体を有する積層型チップコンデンサであって、該誘電体層を形成するために用いられる酸化物粉末が請求項１ないし請求項３のいずれかに記載された製造方法により形成されたものとして構成される。
【００１３】
【発明の実施の形態】
以下、本発明の実施の形態について説明する。
【００１４】
まず、本発明のペロブスカイト構造を有する酸化物粉末の製造方法について説明する前に、本発明の製造方法により製造される酸化物粉末の好適な用途例の一つである誘電体層（誘電体セラミック層）を備える一般的な積層型チップコンデンサの概略構成について、図１〜図３を参照しつつ説明する。
【００１５】
図１は、積層型チップコンデンサの一実施形態を示す斜視図であり、図２は、図１に示される積層型チップコンデンサのＡ−Ａ線矢視断面図であり、図３は、積層構造の形成過程を分かりやすく説明するための一例を示す斜視図である。
【００１６】
図１〜図３に示される好適な一例としての積層型チップコンデンサ１は、第１内部電極層２３と第２内部電極層２８とが誘電体層７を介して交互に積層された素子本体２と、この素子本体２の対向する端面に設けられた一対の外部電極１１，１５とを備えている。誘電体層７が本発明の製造方法により製造される酸化物粉末の好適な用途例の一つである。
【００１７】
素子本体２は、通常、直方体形状とされるが、特に形状に制限はない。また、素子本体２の寸法も特に制限はなく、用途に応じて適宜設定することができ、例えば、（０．６〜５．６ｍｍ）×（０．３〜５．０ｍｍ）×（０．３〜２．５ｍｍ）程度の大きさとすることができる。
【００１８】
内部電極層２３、２８は、上述したように誘電体層７を介して交互に積層された第１内部電極層２３と第２内部電極層２８から構成されている。このような構造を形成するための好適例が図３に示されており、この図によれば、誘電体層７と第１内部電極層２３を有するシート体７３と、誘電体層７と第２内部電極層２８を有するシート体７８とが互いに順次繰り返し多層に積層される。
【００１９】
積層される第１内部電極層２３は、図３に示されるように前記第１外部電極１１側に露出する接続部２３ａを有し、この接続部２３ａは第１外部電極１１に接続されている。図３に示されるごとく第１内部電極層２３は、誘電体層７との関係で、誘電体層７の外周枠から露出している部分は接続部２３ａのみ（より正確には接続部の端部のみ）である。
【００２０】
この一方で、積層される第２内部電極層２８は、図３に示されるように第２外部電極１５側に露出する接続部２８ａを有し、この接続部２８ａは第２外部電極１５に接続されている。図３に示されるごとく第２内部電極層２８は、誘電体層７との関係で、誘電体層７の外周枠から露出している部分は接続部２８ａのみ（より正確には接続部２８ａの端部のみ）である。
【００２１】
上述したように本発明の製造方法の対象となるペロブスカイト構造を有する酸化物粉末は、誘電体層７の形成材料として好適に使用される。以下、本発明のペロブスカイト構造を有する酸化物粉末の製造方法について説明する。本願発明は、所定構造を備える酸化物粉末の製造方法とは言っても、その詳細要部は、仮焼き工程の仮焼き雰囲気の設定（酸素分圧の設定）および仮焼き工程後の湿式粉砕方法にある。以下、工程順に従い順次説明する。
【００２２】
〔ペロブスカイト構造を有する酸化物粉末を製造する際の少なくとも２種以上の主原料粉末を準備する工程〕
主原料粉末は、ＡＢＯ３で表されるペロブスカイト構造の酸化物のＡサイトを構成する化合物粉末およびＢサイトを構成する化合物粉末から構成される。上記ＡはＢａ，Ｓｒ，Ｃａのグループから選ばれた少なくとも１種を表し、上記ＢはＴｉ，Ｚｒのグループから選ばれた少なくとも１種を表す。
【００２３】
ぺロブスカイト構造を有する酸化物粉末を製造する際の主原料材料は、一般に、金属酸化物粉末および金属炭酸塩粉末が用いられることが多い。
【００２４】
ペロブスカイト構造を有する酸化物粉末として、チタン酸バリウム粉末を好適例として挙げて、以下説明する。
【００２５】
ペロブスカイト構造を有する酸化物粉末であるチタン酸バリウム粉末を得るためには、まず、加熱分解によって酸化バリウムを生成するバリウム化合物の粉末が準備される。このバリウム化合物としては、例えば、炭酸バリウム（ＢａＣＯ３）を好適に使用することができる。比表面積は、５〜４０ｍ２／ｇの範囲のものが好ましい。炭酸バリウムに代えて、水酸化バリウム（Ｂａ（ＯＨ）２）を用いてもよい。また、２種類以上のバリウム化合物を併用してもよい。
【００２６】
金属酸化物粉末としては二酸化チタンが準備される。このものは、例えば、四塩化チタンを熱分解することによって得ることができる。比表面積は、１０〜５０ｍ２／ｇの範囲のものが好ましい。
【００２７】
〔主原料粉末を混合する工程〕
上記二酸化チタンで例示される金属酸化物粉末と、上記炭酸バリウムで例示される金属炭酸塩粉末とを、所定のモル比となるように秤量して、混合する。Ｂａ／Ｔｉ比は、０．９９０〜１．０２０程度とされる。
【００２８】
混合に際しては、上記原料粉末に水を添加して行なう湿式混合とすることが好ましい。より具体的な好適例として、上記混合対象粉末を水およびジルコニアボールとともにボールミルに入れて、湿式で、１６時間以上混合することが望ましい。
【００２９】
このような混合により得られたスラリーは、通常、乾燥させられて混合粉体が形成される。
【００３０】
〔混合された主原料粉末を仮焼きする工程〕
上記混合工程で得られた混合粉体は、通常、加圧成型によってペレット状物に成型される。加圧成型は、通常、上記混合粉体に水が添加され成型可能な状態とされた後に行なわれる。
【００３１】
成型されたペレット状物は仮焼きされる。本発明の混合された主原料粉末を仮焼きする工程は、その仮焼き雰囲気における酸素分圧Ｐｏが１×１０４Ｐａ以下の範囲（酸素を含まない零を含む）に設定される。
【００３２】
仮焼き雰囲気の全圧力を１×１０５Ｐａ（１ａｔｍ）で行なう場合には、上記の酸素分圧は全圧に対して０％〜１０％の範囲となる。仮焼き雰囲気の全圧力を１×１０５Ｐａ（１ａｔｍ）で操作することは、減圧や増圧のための特別な装置を必要とせず炉の設計が容易であること、種々のタイプの炉に容易に適用させることが可能であること等、種々のメリットがある。
【００３３】
仮焼き雰囲気の全圧力は、３×１０４Ｐａ〜２×１０５Ｐａとすることが好ましい。
酸素分圧以外の他の分圧ガス要素としては、例えば、窒素、アルゴン等の不活性ガス等が好適に用いられる。
【００３４】
さらに本発明における酸素分圧Ｐｏは、後述する湿式粉砕工程における溶液ｐＨとの関係において、本発明所定の関係を満たす範囲に設定される。これについては、湿式粉砕工程のところで詳述する。
【００３５】
上述してきた仮焼き雰囲気以外の他の仮焼き条件は、以下に示すような条件とすることが好ましい。
・昇温速度：１００〜３００℃／ｈｒ
・保持温度：９００〜１０００℃
・保持時間：１〜１０ｈｒ
・冷却温度：１００〜３００℃／ｈｒ
【００３６】
〔仮焼きにより形成されたペロブスカイト構造を有する酸化物を溶液中で湿式粉砕する工程〕
上記仮焼きされたペレット状物は、必要に応じて例えば解砕機等により解砕された後、本発明の湿式粉砕の処理が施される。
【００３７】
本発明における湿式粉砕は、ｐＨが８．５〜１２．５（好ましくは、９．０〜１２．１、さらに好ましくは、９．７〜１２．１）の溶液（溶媒）中で粉砕処理される。すなわち、解砕されたペロブスカイト構造を有する酸化物は、上記のｐＨ範囲内に調製された溶媒の中に入れられ、ジルコニアボールとともにボールミル内で湿式粉砕される。ボールミル粉砕方法以外に遊星ミル、振動ミル等の粉砕方法を用いてもよい。
【００３８】
溶液（溶媒）のｐＨ調整手段は特に制限されるものではないが、水にアンモニア水を加えて調整する方法を採用するのが簡便で好ましい。
【００３９】
他の湿式粉砕条件は以下の条件とすることが好ましい。
・スラリー濃度（固形分濃度）：２０〜４０ｗｔ％
・粉砕時間：１０〜２０ｈｒ
【００４０】
上述したように、上記仮焼き工程における酸素分圧Ｐｏ（単位はパスカル）は、湿式粉砕工程における溶液ｐＨ（変数であるｐＨ値を式中では単にｐＨと示している）の関係において、下記式（１）〜（３）を満たすことが必要とされる。
０≦Ｐｏ≦１×１０４                      …式（１）
ｐＨ≦（−４×１０−５）Ｐｏ＋１２．５      …式（２）
ｐＨ≧（１．２×１０−４）Ｐｏ＋８．５      …式（３）
【００４１】
上記式（１）〜式（３）で規定される一定領域は、後述する実施例における実験データをグラフにプロットし、良好な結果が得られた領域を本願発明範囲として範囲規定したものである。
【００４２】
さらに好ましい範囲は、下記式（４）〜（６）を満たす範囲である。
０≦Ｐｏ≦１×１０２                        …式（４）
ｐＨ≦（−４×１０−３）Ｐｏ＋１２．５        …式（５）
ｐＨ≧（１．２×１０−２）Ｐｏ＋９．７          …式（６）
【００４３】
このようにして得られたペロブスカイト構造を有する酸化物粉末（チタン酸バリウム粉末）は、焼成工程を経て焼結体とされることによって、例えば、上述した積層チップコンデンサの誘電体層（誘電体セラミック）として好適に用いることができる。誘電体層（誘電体セラミック）形成に際しては、上述のペロブスカイト構造を有する酸化物粉末に、Ｃａや、Ｓｃ，Ｙを含む希土類元素、Ｚｒ，Ｍｎ，Ｍｇ，Ｓｉなどの添加物を添加することができる。
【００４４】
なお、上述してきた説明は、ペロブスカイト構造を有する酸化物粉末として、二酸化チタンと炭酸バリウムとを用いて合成されたチタン酸バリウムを好適例として示してきたが、この発明は、チタン酸カルシウム、チタン酸ストロンチウム、チタン酸鉛、ジルコン酸鉛、ジルコン酸バリウム、ジルコン酸カルシウム、ジルコン酸ストロンチウム、およびこれらの複合酸化物などの他のペロブスカイト構造を有する酸化物粉末の製造方法にも適用することが可能である。
【００４５】
【実施例】
以下、具体的実施例を挙げて本発明をさらに詳細に説明する。
【００４６】
〔実験グループ１〕
（実施例１−１）
比表面積５．７ｍ２／ｇの炭酸バリウム粉末および比表面積２２．６ｍ２／ｇの二酸化チタン粉末を準備した。二酸化チタン粉末は四塩化チタンの熱分解により製造されたものである。
【００４７】
炭酸バリウムと二酸化チタンとのモル比が１．００６：１．０００となるように、炭酸バリウム粉末および二酸化チタン粉末をそれぞれ秤量した。
【００４８】
次いで、これらの原料粉末を水およびジルコニアボールとともにボールミル内に入れ、湿式で１６時間混合した。得られたスラリー（混合物）を乾燥させて混合粉体とした。次いで、得られた混合粉体に水を１０ｗｔ％添加して、このものを金型に投入して加圧成型することにより、ペレット状物（成型物）を得た。次いで、下記に示される条件でペレット状物の仮焼きを行なった。
【００４９】
仮焼き条件
・仮焼き雰囲気：
全圧１×１０５Ｐａ（１ａｔｍ）
酸素分圧３×１０３Ｐａ（３％）
窒素分圧９．７×１０４Ｐａ（９７％）
・昇温速度：２００℃／ｈｒ
・保持温度：９７５℃
・保持時間：２ｈｒ
・冷却温度：２００℃／ｈｒ
【００５０】
このような仮焼き工程の後、得られたペレット状物を解砕し、湿式粉砕の対象となるチタン酸バリウム粉末とした。このものをｐＨ９．０に調整された溶液（溶媒）中にジルコニアボールとともにボールミル内に入れ、湿式粉砕した。湿式粉砕条件は以下のとおり。
【００５１】
湿式粉砕条件
・溶媒ｐＨ：９．０（水にアンモニア水を加えることにより調整した）
・処理される粉体量：１１０ｇ
・スラリー濃度（固形分濃度）：２３ｗｔ％
・粉砕時間：１６時間
【００５２】
このような湿式粉砕処理により実施例１−１のチタン酸バリウム粉末サンプルを作製した。
【００５３】
（実施例１−２〜１−３；比較例１−１〜１−３）
上記実施例１−１において、仮焼きの後に行なわれる湿式粉砕の溶媒ｐＨを下記表１に示されるごとく種々変えた。ｐＨ変更にはアンモニア水の添加量等を調整した。それ以外は、上記実施例１−１と同様にして、実施例１−２〜１−３；比較例１−１〜１−３のチタン酸バリウム粉末を作製した。
【００５４】
なお、この実験グループ１のサンプルにおいては、すでに公知の比較例１−１（ｐＨ＝７．４）サンプルを比較すべき評価基準サンプルとした。
【００５５】
〔実験グループ２〕
（実施例２−１）
上記実施例１−１において、仮焼き工程における仮焼き雰囲気の酸素分圧を３％から１％に変えた（１×１０３Ｐａ）。さらに、仮焼きの後に行なわれる湿式粉砕の溶媒ｐＨを８．７とした。それ以外は、上記実施例１−１と同様にして、実施例２−１のチタン酸バリウム粉末サンプルを作製した。
【００５６】
（実施例２−２〜２−５；比較例２−１〜２−３）
上記実施例２−１において、仮焼きの後に行なわれる湿式粉砕の溶媒ｐＨを下記表１に示されるごとく種々変えた。ｐＨ変更にはアンモニア水の添加量等を調整した。それ以外は、上記実施例２−１と同様にして、実施例２−２〜２−５；比較例２−１〜２−３のチタン酸バリウム粉末を作製した。
【００５７】
なお、この実験グループ２のサンプルにおいては、すでに公知の比較例２−１（ｐＨ＝７．４）サンプルを比較すべき評価基準サンプルとした。
【００５８】
〔実験グループ３〕
（実施例３−１）
上記実施例１−１において、仮焼き工程における仮焼き雰囲気の酸素分圧を３％から５％に変えた（５×１０３Ｐａ）。さらに、仮焼きの後に行なわれる湿式粉砕の溶媒ｐＨを９．３とした。それ以外は、上記実施例１−１と同様にして、実施例３−１のチタン酸バリウム粉末サンプルを作製した。
【００５９】
（実施例３−２〜３−３；比較例３−１〜３−３）
上記実施例３−１において、仮焼きの後に行なわれる湿式粉砕の溶媒ｐＨを下記表１に示されるごとく種々変えた。ｐＨ変更にはアンモニア水の添加量等を調整した。それ以外は、上記実施例３−１と同様にして、実施例３−２〜３−３；比較例３−１〜３−３のチタン酸バリウム粉末を作製した。
【００６０】
なお、この実験グループ３のサンプルにおいては、すでに公知の比較例３−１（ｐＨ＝７．４）サンプルを比較すべき評価基準サンプルとした。
【００６１】
〔実験グループ４〕
（実施例４−１）
上記実施例１−１において、仮焼き工程における仮焼き雰囲気の酸素分圧を３％から０．１％に変えた（１×１０２Ｐａ）。さらに、仮焼きの後に行なわれる湿式粉砕の溶媒ｐＨを９．７とした。それ以外は、上記実施例１−１と同様にして、実施例４−１のチタン酸バリウム粉末サンプルを作製した。
【００６２】
（実施例４−２〜４−４；比較例４−１〜４−３）
上記実施例４−１において、仮焼きの後に行なわれる湿式粉砕の溶媒ｐＨを下記表１に示されるごとく種々変えた。ｐＨ変更にはアンモニア水の添加量等を調整した。それ以外は、上記実施例４−１と同様にして、実施例４−２〜４−４；比較例４−１〜４−３のチタン酸バリウム粉末を作製した。
【００６３】
なお、この実験グループ４のサンプルにおいては、すでに公知の比較例４−１（ｐＨ＝７．４）サンプルを比較すべき評価基準サンプルとした。
【００６４】
〔実験グループ５〕
（実施例５−１）
上記実施例１−１において、仮焼き工程における仮焼き雰囲気の酸素分圧を３％から１０％に変えた（１×１０４Ｐａ）。さらに、仮焼きの後に行なわれる湿式粉砕の溶媒ｐＨを９．７とした。それ以外は、上記実施例１−１と同様にして、実施例５−１のチタン酸バリウム粉末サンプルを作製した。
【００６５】
（実施例５−２〜５−３；比較例５−１〜５−３）
上記実施例５−１において、仮焼きの後に行なわれる湿式粉砕の溶媒ｐＨを下記表１に示されるごとく種々変えた。ｐＨ変更にはアンモニア水の添加量等を調整した。それ以外は、上記実施例５−１と同様にして、実施例５−２〜５−３；比較例５−１〜５−３のチタン酸バリウム粉末を作製した。
【００６６】
なお、この実験グループ５のサンプルにおいては、すでに公知の比較例５−１（ｐＨ＝７．４）サンプルを比較すべき評価基準サンプルとした。
【００６７】
〔実験グループ６〕
（実施例６−１）
上記実施例１−１において、仮焼き工程における仮焼き雰囲気の酸素分圧を３％から０％に変えた（０Ｐａ）。さらに、仮焼きの後に行なわれる湿式粉砕の溶媒ｐＨを８．５とした。それ以外は、上記実施例１−１と同様にして、実施例６−１のチタン酸バリウム粉末サンプルを作製した。
【００６８】
（実施例６−２〜６−５；比較例６−１〜６−２）
上記実施例６−１において、仮焼きの後に行なわれる湿式粉砕の溶媒ｐＨを下記表１に示されるごとく種々変えた。ｐＨ変更にはアンモニア水の添加量等を調整した。それ以外は、上記実施例６−１と同様にして、実施例６−２〜６−５；比較例６−１〜６−２のチタン酸バリウム粉末を作製した。
【００６９】
なお、この実験グループ６のサンプルにおいては、すでに公知の比較例６−１（ｐＨ＝７．４）サンプルを比較すべき評価基準サンプルとした。
【００７０】
〔実験グループ７〕
（比較例７−１〜７−４）
上記実施例１−１において、仮焼き工程における仮焼き雰囲気の酸素分圧を３％から２０％に変えた（１×１０４Ｐａ）。さらに、仮焼きの後に行なわれる湿式粉砕の溶媒ｐＨを下記表１に示されるように変え、比較例７−１〜７−４のチタン酸バリウム粉末を作製した。この実験グループ７のサンプルにおいては、すでに公知の比較例７−１（ｐＨ＝７．４）サンプルを比較すべき評価基準サンプルとした。
【００７１】
このようにして得られた各実施例および比較例のサンプルについて、Ｘ線回折測定を行い、（１）結晶のｃ／ａ軸比、および（２）（１１１）面の半値幅ΔＨ（１１１）をそれぞれ求めた。
【００７２】
さらに、ＬＣＲメーターで、１ｋＨｚ、１Ｖｒｍｓの条件にて静電容量を測定し、誘電体層厚みおよび電極面積から誘電率εを求めた。
【００７３】
なお、ＢＥＴ法にて、サンプル粉末の比表面積ＳＳＡ（ｍ２／ｇ）を求めところ、本実験による粉砕では、比表面積ＳＳＡ＝６．２〜６．５（ｍ２／ｇ）の範囲であった。
【００７４】
結果を下記表１に示した。なお、表１中、各サンプルの製造条件が本発明の式（１）〜（３）の範囲内にあるものを「〇」で表示、範囲外のものを「×」で表示した。
【００７５】
【表１】
2004299916.tif 000002
【００７６】
【表２】
2004299916.tif 000003
【００７７】
表１の結果より明らかなように、上記式（１）〜（３）を満たす範囲において、ｃ／ａ軸比およびΔＨ（１１１）が良好なチタン酸バリウムが得られていることがわかる。特に、上記式（４）〜（６）を満たす範囲においては、比表面積が６．２〜６．５（ｍ２／ｇ）の範囲で、ｃ／ａ軸比が１．００９５以上、かつΔＨ（１１１）が０．１２５以下を満たすチタン酸バリウムが得られていることがわかる。
【００７８】
なお、上記の各実験における仮焼き雰囲気の全圧は、１×１０５Ｐａ（１ａｔｍ）でおこなったが、この全圧を変えても、酸素分圧Ｐｏを本発明の所定の範囲に制御すれば同等の効果が発現する。
【００７９】
【発明の効果】
上記の結果より本発明の効果は明らかである。すなわち、本発明は、ペロブスカイト構造を有する酸化物粉末を製造する際の少なくとも２種以上の主原料粉末を準備する工程と、これらの少なくとも２種以上の主原料粉末を混合する工程と、混合された少なくとも２種以上の主原料粉末を仮焼きする工程と、仮焼きにより形成されたペロブスカイト構造を有する酸化物を溶液中で湿式粉砕する工程と、を有するペロブスカイト構造を有する酸化物粉末の製造方法であって、前記主原料粉末を仮焼きする工程は、その仮焼き雰囲気における酸素分圧Ｐｏが１×１０４Ｐａ以下の範囲（酸素を含まない零を含む）であり、前記ペロブスカイト構造を有する酸化物を湿式粉砕する工程は、ｐＨが８．５〜１２．５の溶液中で処理されてなり、前記主原料粉末を仮焼きする工程における酸素分圧Ｐｏ（単位はパスカル）と、前記湿式粉砕工程における溶液ｐＨとの関係が下記式（１）〜（３）を満たす範囲で行なわれているので、ペロブスカイト構造を有する酸化物粉末の比表面積に対する正方晶性（テトラゴナリティ）および結晶性を高くすることができる。
０≦Ｐｏ≦１×１０４                      …式（１）
ｐＨ≦（−４×１０−５）Ｐｏ＋１２．５      …式（２）
ｐＨ≧（１．２×１０−４）Ｐｏ＋８．５      …式（３）
【図面の簡単な説明】
【図１】図１は、積層型チップコンデンサの一実施形態を示す斜視図である。
【図２】図２は、図１に示される積層型チップコンデンサのＡ−Ａ線矢視断面図である。
【図３】図３は、積層構造の形成過程を分かりやすく説明するための斜視図である。
【符号の説明】
１…積層型チップコンデンサ
２…素子本体
７…誘電体層
１１，１５…外部電極
２３，２８…内部電極層
【図１】
2004299916.tif 000004
【図２】
2004299916.tif 000005
【図３】
2004299916.tif 000006